(57)【要約】【課題】作用面以外からの漏れ磁束の少ない扁平状の側面配向型ボンド磁石及びそれを用いた界磁ユニットを提供することを目的とする。【解決手段】上面１１と下面１２と側面１３を備え、幅寸法ｂよりも厚み寸法ａが小さい扁平形状のボンド磁石１００であって、上面１１又は下面１２の面積Ｓｂと側面１３の面積Ｓａの面積比（Ｓｂ／Ｓａ）が０．７５以上であり、側面１３が磁力の吸引力又は反発力を作用させる作用面とされており、非作用面である上面１１または下面１２と、作用面である側面１３とを結ぶように磁力線が、前記側面において該磁力線を収束させて、該側面における表面磁束密度を上面１１または下面１２の表面磁束密度よりも高めるように形成されており、磁力線の曲率半径Ｒが上面１１または下面１２の中心から側面１３に向かって連続的に変化し、側面１３ではその曲率半径Ｒが限りなく∞に近付く。【選択図】図１
2019149576.tif 000002
【特許請求の範囲】
【請求項１】
上面と下面と側面を備え、幅寸法よりも厚み寸法が小さい扁平形状のボンド磁石であって、
前記上面又は下面の面積Ｓｂと前記側面の面積Ｓａの面積比（Ｓｂ／Ｓａ）が０．７５以上であり、
前記側面が磁力の吸引力又は反発力を作用させる作用面とされており、非作用面である前記上面または前記下面と、作用面である前記側面とを結ぶように磁力線が、前記側面において該磁力線を収束させて、該側面における表面磁束密度を前記上面または下面の表面磁束密度よりも高めるように形成されており、
前記磁力線の曲率半径Ｒが前記上面または下面の中心から前記側面に向かって連続的に変化し、前記側面ではその曲率半径Ｒが限りなく∞に近付くことを特徴とするボンド磁石。
【請求項２】
前記ボンド磁石の形状が、平板状、円柱状、円筒状、のいずれかである請求項１に記載のボンド磁石。
【発明の詳細な説明】
【技術分野】
【０００１】
本開示は、界磁ユニット及びそれを構成するボンド磁石並びに当該ボンド磁石の製造方法に関する。
【背景技術】
【０００２】
従来から、磁粉の配向方向に工夫を加えることにより磁気特性を向上させた異方性永久磁石が提案されている（例えば、特許文献１）。また、特許文献２には、磁路長を長くし、作用面に対向する面からの磁力線の放射を少なくした、作用面とこの作用面に隣接する側面を備える側面配向型異方性磁石が提案されている。
【先行技術文献】
【特許文献】
【０００３】
【特許文献１】特公昭６３−５９２４３号公報
【特許文献２】特許第３００７４９１号公報
【特許文献３】国際公開ＷＯ２０１２／０４９８３７号
【発明の概要】
【発明が解決しようとする課題】
【０００４】
しかしながら、特許文献１及び２のように磁化容易軸の方向を集束配向させた磁石であっても、十分な表面磁束密度を得るためには磁石の厚みが必要であり、また特許文献３で示されるように、側面配向型の異方性磁石であっても、その磁化容易軸はある点を中心として同心円状に広がりを見せるため、曲率半径Ｒは一定であり（成形品の高さをａ、その直径をｂ、その磁化容易軸の位置をｎとしたとき曲率半径Ｒ＝ａ／ｎ＝ｂ／２ｎ）、近年小型化・薄型化が求められるアクチュエータ等においては、磁石の作用面以外からの漏れ磁束が増加してしまうという問題があった。また希土類系を原料とする磁石においては、保磁力が高いため、従来の磁気回路を用いた装置では十分な配向磁場が得られず、また透磁率も空気と同等で小さいため、ボンド磁石の成形時にキャビティ内にて自由に配向することが難しく、従来の方法で集束配向させても十分な表面磁束密度が得られなかった。
【０００５】
本開示は、かかる事情に鑑みてなされたものであり、作用面以外からの漏れ磁束の少ない扁平状の側面配向型ボンド磁石及びそれを用いた界磁ユニットを提供することを目的とする。
【０００６】
また、ボンド磁石の薄型化に対応し、十分な配向磁場が得られるボンド磁石の製造方法を提供することを特徴とする。
【課題を解決するための手段】
【０００７】
本開示のボンド磁石は、上面と下面と側面を備え、幅寸法よりも厚み寸法が小さい扁平形状のボンド磁石であって、前記上面又は下面の面積Ｓｂと前記側面の面積Ｓａの面積比（Ｓｂ／Ｓａ）が０．７５以上であり、上面と下面と側面を備え、幅寸法よりも厚み寸法が小さい扁平形状のボンド磁石であって、前記上面又は下面の面積Ｓｂと前記側面の面積Ｓａの面積比（Ｓｂ／Ｓａ）が０．７５以上であり、前記側面が磁力の吸引力又は反発力を作用させる作用面とされており、非作用面である前記上面または前記下面と、作用面である前記側面とを結ぶように磁力線が、前記側面において該磁力線を収束させて、該側面における表面磁束密度を前記上面または下面の表面磁束密度よりも高めるように形成されており、前記磁力線の曲率半径Ｒが前記上面または下面の中心から前記側面に向かって連続的に変化し、前記側面ではその曲率半径Ｒが限りなく∞に近付くことを特徴とする。
【０００８】
また、他の側面に係るボンド磁石によれば、上面と下面と側面を備え、前記下面から前記側面に向かうように磁力線が配向されてなる第１のボンド磁石と、上面と下面と側面を備え、前記側面から前記上面に向かうように磁力線が配向されてなる第２のボンド磁石と、を有し前記第１のボンド磁石の前記下面の磁極と、前記第２のボンド磁石の前記上面の磁極とが異なる極性であり、前記第１のボンド磁石の前記下面と、前記第２のボンド磁石の前記上面とが連結されてなり、その側面に２極の磁極を有することができる。
【０００９】
さらに、他の側面に係るボンド磁石の製造方法によれば、磁性材料と樹脂とを含むボンド磁石組成物が充填される成形金型のキャビティを用意する工程と、溶融されたボンド磁石組成物を前記キャビティに充填し、磁界を印加して前記磁性材料を配向させてボンド磁石を成形する工程とを含む、ボンド磁石の製造方法であって、前記磁界は、同極同士が向かい合うように印加された、第１及び第２の磁界を有して構成されており、前記キャビティは前記磁界の向かい合う方向において、前記第１及び第２の磁界に挟まれるように、前記第１の磁界側に偏って配置されており、前記磁界の向かい合う方向における前記キャビティの長さと略同じ距離をあけて前記第２の磁界を形成することができる。
【００１０】
さらにまた、他の側面に係るボンド磁石の製造方法によれば、磁性材料と樹脂とを含むボンド磁石組成物が充填される成形金型のキャビティを用意する工程と、溶融されたボンド磁石組成物を前記キャビティに充填し、前記キャビティに面するように配置された、前記磁性材料を磁気的に配向させるための配向用磁石でもって磁界を印加して前記磁性材料を配向させてボンド磁石を成形する工程とを含む、ボンド磁石の製造方法であって、前記配向用磁石は、同極同士が向かい合うように配置された第１及び第２の配向用磁石を有して構成されており、前記キャビティは前記配向用磁石の軸方向において、前記第１及び第２の配向用磁石の間に挟まれるように、前記第１の配向用磁石の側に偏って配置されており、前記配向用磁石の軸方向における前記キャビティの長さと略同じ距離をあけて前記第２の配向用磁石が配置されている。
【００１１】
さらにまた、他の側面に係るボンド磁石の製造装置によれば、磁性材料と樹脂とを含むボンド磁石組成物が充填されるキャビティを有する成形金型と、前記磁性材料を磁気的に配向させるための配向用磁石とを備え、溶融されたボンド磁石組成物を前記キャビティに充填してボンド磁石を成形するボンド磁石の製造装置であって、前記配向用磁石は、同極同士が向かい合うように配置された第１及び第２の配向用磁石を有して構成されており、前記キャビティは前記配向用磁石の軸方向において、前記第１及び第２の配向用磁石の間に挟まれるように、前記第１の配向用磁石の側に偏って配置されており、前記配向用磁石の軸方向における前記キャビティの長さと略同じ距離をあけて前記第２の配向用磁石が配置されている。
【００１２】
さらにまた、他の側面に係るボンド磁石によれば、第一面と、前記第一面と空間的に交差する第二面とを備え、前記第一面から第二面に向かうように内部でカーブされた第一磁力線群が配向されてなる第一ボンド磁石片と、第三面と、前記第三面と空間的に交差する第四面とを備え、前記第四面から第三面に向かうように内部でカーブされた第二磁力線群が配向されてなる第二ボンド磁石片とを有し、前記第一ボンド磁石の第一面は、第二面よりも面積が広く、前記第二ボンド磁石の第三面は、第四面よりも面積が広く、前記第一ボンド磁石の第一面の磁極と、前記第二ボンド磁石の第三面の磁極とが異なる極性であり、前記第一ボンド磁石片の第一面と、前記第二ボンド磁石片の第三面とが連結されて、第二磁力線群と第一磁力線群とが連続されるように構成され、前記第一ボンド磁石片の第二面と、前記第二ボンド磁石片の第四面とで異なる磁極を外部に表出させている。上記構成により、第一ボンド磁石片の第一面の磁束を第二面で収束させ、かつ第二ボンド磁石片の第三面の磁束を第四面で収束させて、作用面において高い磁束密度を実現できる。
【００１３】
さらにまた、他のボンド磁石によれば、第一非作用面と、前記第一非作用面と空間的に交差する第一作用面とを備え、前記第一非作用面から第一作用面に向かうように内部で折曲された第一磁力線群が配向されてなる第一ボンド磁石片と、第二非作用面と、前記第二非作用面と空間的に交差する第二作用面とを備え、前記第二作用面から第二非作用面に向かうように内部でカーブされた第二磁力線群が配向されてなる第二ボンド磁石片とを有し、前記第一ボンド磁石の第一非作用面は、第一作用面よりも面積が広く、前記第一作用面の磁束密度が第一非作用面よりも高く、前記第二ボンド磁石の第二非作用面は、第二作用面よりも面積が広く、前記第二作用面の磁束密度が第二非作用面よりも高く、前記第一ボンド磁石の第一非作用面の磁極と、前記第二ボンド磁石の第二非作用面の磁極とが異なる極性であり、前記第一ボンド磁石片の第一非作用面と、前記第二ボンド磁石片の第二非作用面とが連結されて、第二磁力線群と第一磁力線群とが連続されるように構成され、前記第一ボンド磁石片の第一作用面と、前記第二ボンド磁石片の第二作用面とで異なる磁極を外部に表出させている。上記構成により、第一ボンド磁石片の第一非作用面の磁束を第一作用面で収束させ、かつ第二ボンド磁石片の第二非作用面の磁束を第二作用面で収束させて、作用面において高い磁束密度を実現できる。
【００１４】
さらにまた、他の側面に係るボンド磁石によれば、作用面としてＳ極とＮ極を同じ側に表出させたボンド磁石であって、Ｓ極及びＮ極の作用面からボンド磁石内部に連なる磁路群が、ボンド磁石の内部に向かって山形に突出するよう折曲された極配向とされており、さらに該山形の磁路群の対称軸を通る平面を接合面として分割されたボンド磁石片同士を、該接合面で接合して構成できる。
【００１５】
さらにまた、他の側面に係るボンド磁石によれば、第一面と、前記第一面と空間的に交差する第二面とを備え、前記第一面から第二面に向かうように内部で折曲された第一磁力線群が配向されており、前記第一面は、第二面よりも面積が広く、前記第一磁力線の密度が第一面よりも第二面において高く、前記第二面を、作用面とし、前記第一面を、磁力線の方向を逆転させた他のボンド磁石の第一面と接合するための非作用面とすることができる。
【発明の効果】
【００１６】
本開示によれば、作用面以外からの漏れ磁束の少ない扁平状の側面配向型ボンド磁石及びそれを用いた界磁ユニットを実現することができる。
【００１７】
また、ボンド磁石の薄型化に対応し、十分な配向磁場が得られるボンド磁石の製造方法を実現することができる。
【図面の簡単な説明】
【００１８】
【図１】図１Ａは本開示の実施形態に係るボンド磁石を示す斜視図、図１Ｂは図１ＡのＩＢ−ＩＢ線断面における磁粉粒子の磁化容易軸の配向状態を示す図である。
【図２】図２Ａ、図２Ｂ、図２Ｃは本開示の実施形態に係るボンド磁石の一例を示す斜視図である。
【図３】本開示の実施形態に係る磁気回路装置を示す図である。
【図４】本開示の実施形態に係る磁気回路装置を示す図である。
【図５】図５Ａ、図５Ｂは本開示の実施形態に係る配向用磁石を示す図である。
【図６Ａ】図６Ａは本開示の実施形態に係るボンド磁石の分解斜視図である。
【図６Ｂ】図６Ｂはボンド磁石の斜視図である。
【図６Ｃ】図６Ｃは図６ＢのＶＩＣ−ＶＩＣ線断面における磁粉粒子の磁化容易軸の配向状態を示す断面図である。
【図６Ｄ】図６Ｄは図６Ｃの磁力線を示す断面図である。
【図６Ｅ】図６Ｅは他のボンド磁石の磁力線を示す断面図である。
【図７】図７Ａは本開示の実施形態に係る界磁ユニットを示す斜視図、図７Ｂは図７ＡのＶＩＩＢ−ＶＩＩＢ線断面における磁粉粒子の磁化容易軸の配向状態を示す図である。
【図８】本開示の実施形態に係る磁気回路装置を示す図である。
【図９】従来の磁気回路装置を示す図である。
【発明を実施するための形態】
【００１９】
以下、本開示の実施の形態について適宜図面を参照して説明する。ただし、以下に説明するボンド磁石及び装置は、本開示の技術思想を具体化するためのものであって、特定的な記載がない限り、本開示を以下のものに限定しない。また、以下の実施の形態、実施例において説明する内容は、他の実施の形態、実施例にも適用可能である。
【００２０】
各図面が示す部材の大きさや位置関係等は、説明を明確にするため、誇張していることがある。図中の「ｘ」方向を「横」方向、「ｙ」方向を「縦」方向、「ｚ」方向を「上下」方向または「高さ（厚さ）」方向ともよぶ。
【００２１】
本発明の一実施の形態に係るボンド磁石によれば、前記ボンド磁石の形状を、平板状、円柱状、円筒状、のいずれかとできる。
【００２２】
また、本発明の他の実施の形態に係るボンド磁石によれば、前記２つのボンド磁石は、その側面同士にそれぞれ異なる極性が向かい合うように空隙を介して配置されている。
【００２３】
さらに、本発明の他の実施の形態に係るボンド磁石によれば、前記２つのボンド磁石の形状は、円柱状及び円筒状である。
【００２４】
さらにまた、本発明の他の実施の形態に係るボンド磁石によれば、前記空隙が０．５〜４．０ｍｍである。
【００２５】
さらにまた、本発明の他の実施の形態に係るボンド磁石の製造方法によれば、前記配向用磁石の磁化方向は、前記配向用磁石の軸方向に対して、１０度以上７０度以下の角度で内側方向に傾斜されている。
【００２６】
さらにまた、本発明の他の実施の形態に係るボンド磁石によれば、外形を、底面を略円形とする円柱状に形成しており、前記山形の磁路群を、該円柱状の側面から、円柱の中心軸に向かって突出させることができる。
【００２７】
さらにまた、本発明の他の実施の形態に係るボンド磁石によれば、前記第一ボンド磁石片は、外形を平板状とし、該平板状の主面を前記第一面とし、前記第一面と交差し該平板状の厚さ方向の側面を前記第二面とし、前記第一ボンド磁石の内部において、前記第一面から側面側に向かって対称に磁力線が折曲されるよう構成できる。
【００２８】
さらにまた、本発明の他の実施の形態に係るボンド磁石によれば、前記第一ボンド磁石と第二ボンド磁石の外形を略対称とできる。
【００２９】
上記構成により、各第一ボンド磁石、第二ボンド磁石の成形を容易に行うことが可能となる。
【００３０】
さらにまた、本発明の他の実施の形態に係るボンド磁石によれば、前記第一ボンド磁石と第二ボンド磁石のそれぞれの内部における磁力線の分布を略対称とできる。
【００３１】
さらにまた、他のボンド磁石の製造方法によれば、第一非作用面と、前記第一非作用面と空間的に交差する第一作用面とを備え、内部において前記第一非作用面と第一作用面との間に生成される第一磁力線群が折曲されるように配向されたボンド磁石の製造方法であって、磁性材料と樹脂とを含むボンド磁石組成物が充填される成形金型のキャビティと、前記キャビティの内、前記第一作用面及び第一非作用面と対応する面にそれぞれ、前記磁性材料を磁気的に配向させるための第一作用面配向用磁石及び第一非作用面配向用磁石であって、該第一作用面の磁束密度が第一非作用面よりも高くなるように配置された第一作用面配向用磁石及び第一非作用面配向用磁石を用意する工程と、溶融されたボンド磁石組成物を前記キャビティに充填し、磁界を印加して前記磁性材料を配向させてボンド磁石を成形する工程とを含むことができる。
【００３２】
さらにまた、本発明の他の実施の形態に係るボンド磁石の製造方法によれば、前記第一非作用面と第一作用面とが交差する角度を９０°以下とできる。
【００３３】
さらにまた、本発明の他の実施の形態に係るボンド磁石によれば、前記第一ボンド磁石と第二ボンド磁石の外形をそれぞれ、円板状又は平面視矩形状の板材とできる。
【００３４】
さらにまた、本発明の他の実施の形態に係るボンド磁石によれば、前記第一ボンド磁石片と前記第二ボンド磁石片の接合面を接着することができる。
【００３５】
さらにまた、本発明の他の実施の形態に係るボンド磁石によれば、ボンド磁石片同士の接合面を非作用面とし、作用面における磁化容易軸の密度を、非作用面における磁化容易軸の密度よりも高くすることができる。
【００３６】
さらにまた、本発明の他の実施の形態に係るボンド磁石片によれば、上述したボンド磁石を構成するボンド磁石片である。
【００３７】
さらにまた、本発明の他の実施の形態に係るボンド磁石によれば、前記ボンド磁石は、外形を平板状とし、該平板状の主面を前記第一面とし、前記第一面と交差し該平板状の厚さ方向の側面を前記第二面とし、前記ボンド磁石の内部において、前記第一面から側面側に向かって対称に磁力線が折曲させることができる。
【００３８】
さらにまた、本発明の他の実施の形態に係るボンド磁石によれば、前記ボンド磁石の外形を、円板状又は平面視矩形状の板材とすることができる。
【００３９】
さらにまた、本発明の他の実施の形態に係るボンド磁石によれば、前記ボンド磁石の外形が円柱状であって、非作用面の線分を、円柱状の底面の半径よりも短くできる。
＜第１の実施形態＞
【００４０】
図１Ａ、図１Ｂは、本実施形態のボンド磁石の一例を示す図であり、図１Ａは斜視図、図１Ｂは図１ＡのＩＢ−ＩＢ線断面における磁粉粒子の磁化容易軸の配向状態を示す図である。
【００４１】
図１Ａに示すように、本実施形態のボンド磁石１００は、上面１１と下面１２と側面１３を備え、図１Ｂに示すように幅寸法ｂよりも厚み寸法ａが小さい、円柱状かつ扁平形状のボンド磁石である。ここで、ボンド磁石１００の上面１１または下面１２の面積（つまり、上面と下面のどちらか一方の面積）をＳｂとし、側面１３の面積をＳａとしたとき、ＳｂとＳａの面積比（Ｓｂ／Ｓａ）が０．７５倍以上となるよう形成されている。
【００４２】
また、ボンド磁石の磁力線の曲率半径Ｒが上面または下面（本実施形態においては下面）の中心から側面１３に向かって連続的に変化し、側面ではその曲率半径Ｒが限りなく∞に近付くよう形成されている。
【００４３】
なお、磁化容易軸の配向方向は、例えば図１ＡのＩＢ−ＩＢ線断面に試料を１ｍｍ厚にスライスしたものを、さらに１ｍｍ角に細切れにし、磁気振動計を用いてその方向を測定することができる。
【００４４】
本実施形態のボンド磁石１００は、側面１３が作用面とされており、非作用面である下面１２と作用面である側面１３とを結ぶように磁力線が形成されてなる。本実施形態のボンド磁石は、扁平形状の側面方向に向かって磁力線が集束しながら作用面である側面１３に配向されているため、表面磁束密度を向上させることができる。
【００４５】
特に、本実施形態では、図１Ｂに示すようにＳｂからＳａに向かって磁力線が形成されているが、ＳｂとＳａの面積比（Ｓｂ／Ｓａ）が０．７５以上とされている。表面磁束密度は単位面積当たりの磁束線を表したものであり、漏れ磁束が発生しなければ、ＳｂとＳａの面積比（Ｓｂ／Ｓａ）が１以上であるとき、作用面から発生する磁力線は大きくなる。しかしながら、本発明者らが鋭意研究した結果、実際には０．７５以上あれば扁平状の磁石であっても十分な集束効果が認められることが分かった。この結果は、本実施形態に示す磁気回路装置を用いれば、作用面以外の面からの漏れ磁束が極力抑制することが出来ることが要因と思われる。また０．７５未満の場合は従来の磁気回路装置を用いたものと差が得られなかった。これはボンド磁石成形用金型のキャビティが小さいと十分な配向磁場が得られないこと、また厚さが十分なキャビティの場合、作用面以外の面からの漏れ磁束自体が少なくなることによると思われる。
【００４６】
なお、ボンド磁石の形状は、円柱状に限られず、例えば図２Ａに示すような、上面１１及び下面１２が正方形の平板状のボンド磁石１００ａや、図２Ｂに示すような、上面及び下面１２が長方形の平板状のボンド磁石１００ｂや、図２Ｃに示すような、上面１１及び下面１２がドーナツ状の、円筒状のボンド磁石１００ｃなどの形状とすることもできる。なお、本明細書において「幅寸法」とは厚さ方向（ｚ方向）に略垂直な方向におけるボンド磁石の外形の最大寸法のことをいうものとする。
【００４７】
本実施形態のボンド磁石は、少なくとも磁性材料と樹脂とを含む。
（磁性材料）
【００４８】
磁性材料には、異方性材料を採用する。異方性の磁性材料としては、フェライト系、Ｓｍ−Ｃｏ系、Ｎｄ−Ｆｅ−Ｂ系、Ｓｍ−Ｆｅ−Ｎ系などが挙げられる。異方化により所定の磁気性能が得られる素材であり、等方性材料と比べてＢＨｍａｘが大きく、界磁ユニットとして使用した際でも、その空隙に有効な磁束密度を提供することができる。
【００４９】
フェライト系は、歴史が古く安価であることから最も普及しているが、希土類系よりも磁力が弱く、成形品が小さくなると磁力が不足するため、磁力の強いボンド磁石を作製する必要がある場合には、Ｓｍ−Ｃｏ系、Ｎｄ−Ｆｅ−Ｂ系、Ｓｍ−Ｆｅ−Ｎ系の希土類系磁性粉末を用いることが好ましい。上記の磁性材料は１種類単独でも、２種類以上を混合物としても使用可能である。また必要に応じて、耐酸化処理やカップリング処理を施しても良い。
（樹脂）
【００５０】
本実施形態で用いられる樹脂としては、特に制限はなく、例えば、ポリプロピレン、ポリエチレン、ポリ塩化ビニル、ポリエステル、ポリアミド、ポリカーボネート、ポリフェニレンサルファイド、アクリル樹脂などの熱可塑性樹脂や、エステル系、ポリアミド系、などの熱可塑性エラストマー、または、エポキシ樹脂、フェノール樹脂、不飽和ポリエステル樹脂、ユリア樹脂、メラミン樹脂、ポリイミド樹脂、アリル樹脂、シリコーン樹脂等の熱硬化性樹脂を使用することができる。
（ボンド磁石の製造方法）
【００５１】
以下に、本実施形態のボンド磁石１００の製造装置及び製造方法について説明する。
【００５２】
図３は、ボンド磁石を製造するための装置であり、本実施形態に係る磁気回路装置１２０である。磁気回路装置１２０は、磁性材料と樹脂とを含むボンド磁石組成物が充填されるキャビティ２０を備えており、キャビティ２０を上下方向に挟むように配向用磁石１４が配置されている。配向用磁石１４は磁性材料を磁気的に配向させるために、ボンド磁石の成形中にキャビティ２０に磁場を印加するものである。
【００５３】
配向用磁石１４ａ、１４ｂは、成形品のボンド磁石のＳｂ面に対して垂直に磁力が出る向きに配向された永久磁石である。
【００５４】
配向用磁石１４ａ、１４ｂは、同極同士（ここではＮ極同士）が向かい合うように配置された第１の配向用磁石１４ａ及び第２の配向用磁石１４ｂを有して構成されており、これにより、同極同士が向かい合うように印加された、第１及び第２の磁界を有して構成されている。ここで、配向用磁石１４ａ、１４ｂの軸方向をＺ方向としたとき、キャビティ２０はＺ方向において、第１及び第２の配向用磁石１４ａ、１４ｂの間に挟まれるように、第１の配向用磁石１４ａの側に偏って配置されている。
【００５５】
第１の配向用磁石１４ａは、非磁性鋼材の隔壁を挟んでキャビティ２０であって成形品のＳｂ面と対向するように配置されている。
【００５６】
第２の配向用磁石１４ｂは、ｚ方向においてキャビティ２０の長さ（Ｔ2）と略同じ距離（Ｔ1）をあけて配置されている。このキャビティが存在しない領域には、非磁性鋼１８が配置されている。
【００５７】
キャビティ２０であって、成形品の側面１３と対向する面側には、比透磁率が１００〜１００００００のヨーク１６を設置する。
【００５８】
このように配向用磁石１４ａ、１４ｂを配置することで、キャビティ２０内部には、図中の破線に示すように、Ｎ−Ｓの磁力線が形成される。
【００５９】
このように配置されたキャビティ２０に、溶融した磁性材料と樹脂とからなるボンド磁石組成物を充填する。ボンド磁石組成物が流動状態にあるうちに印加した磁場配向により配向させ、配向後は直ちに空冷若しくは水冷により冷却固化することにより磁性粉末の配向状態を保つことが好ましい。
【００６０】
本実施形態においては、２つの配向用磁石１４ａ、１４ｂを反発させて放射状の強力な磁場を取り出している。第２の配向用磁石１４ｂをキャビティ２０から離して形成しているため、上面１１には磁力線が出ないように、下面１２から側面１３に向かって磁力線を形成することができる。上面１１に磁力線が出にくくなるため、作用面である側面１３に磁力線が集束し、単位面積当たりの磁束線が増える。
（配向用磁石）
【００６１】
配向用磁石１４ａ、１４ｂとして用いる永久磁石に使用する磁石の材料は、Ｂｒが１Ｔ以上のものが好ましく、例えばＮｄ−Ｆｅ−Ｂ焼結磁石を用いることができる。磁力の大きい磁石を使うと、配向磁場が強くなり、ボンド磁石の表面磁束密度も高く出来る。なお、磁場配向は、磁粉の保磁力の２〜３倍の磁場を印加することが好ましい。
【００６２】
なお、本実施形態では配向用磁石として永久磁石を用いる製法について説明したが、金型外部より通電コイルによって磁場を作用させてもよい。また、Ｎ極同士を向かい合わせとする例について説明したが、Ｓ極同士を向かい合わせにしてもよい。
＜第２の実施形態＞
【００６３】
本実施形態では、第１の実施形態で用いた配向用磁石１４ａ、１４ｂを、図５Ａに示す配向用磁石１５に替えて、第１の実施形態と同様にボンド磁石を形成する。
【００６４】
配向用磁石１５は、径方向に４５度ずつ８等分に分割されてなる。図５Ｂは８等分された磁石ピース１５ｃの１つを示している。
【００６５】
図５Ａに示すように、８等分されたそれぞれの磁石は、複数の磁石ピース（ここでは８つ）を組み合わせて円柱状の配向用磁石１５としたときに、下面の一点に向かって磁力が出るように配向されてなる。つまり、配向用磁石１５の磁化方向は、配向用磁石の軸方向に対して内側方向に傾斜されている。このとき、各磁石の軸方向に対する配向方向θは配向用磁石の軸に対して３４度とされている。このように形成された配向用磁石を、図４に示すようにキャビティ２０の方向に向かって磁力が集中するように、同極が向かい合せになるように鏡面状に配置する。第１の実施形態と同様に、第２の配向用磁石１５ｂは、ｚ方向においてキャビティ２０の長さ（Ｔ2）と略同じ距離（Ｔ1）をあけて配置されている。このように配向用磁石１５ａ、１５ｂを配置することで、キャビティ２０内部には、図中の破線に示すように、Ｎ−Ｓの磁力線が形成される。
【００６６】
このように、配向用磁石１５ａを分割したものを用いることにより、磁石を反発させた際にキャビティの中心近くになるほど磁力が打ち消し合い、配向に必要な十分な磁場が得られにくくなるという問題が解消され、成形品磁石の幅（直径）が大きくなっても、内部まで十分に配向された磁石を得ることが出来る。
【００６７】
なお、ここでは円柱状の磁石を８分割した例で説明したが、１５ａ、１５ｂの分割数はいくつであってもよい。
【００６８】
ここで、表１として、Ｓｂ面の中心から１ｍｍ内側のキャビティ内配向磁場とＳａ面のキャビティ内配向磁場と、各磁石の軸方向に対する配向方向θとの関係を示す。
【００６９】
【表１】
2019149576.tif 000003
【００７０】
表１より、各配向用磁石の軸方向に対する配向方向（磁化方向）θは１０度以上７０度以下とすることが好ましい。θが８０〜９０度となると側面１３の配向磁場が小さくなる。
＜第３の実施形態＞
【００７１】
本実施形態は、図６Ａ、図６Ｂに示すような、第１の実施形態のボンド磁石１００を２つ組み合わせたボンド磁石２００である。２つのボンド磁石の上面と下面が連結されることにより、図６Ｃ、図６Ｄに示すように、その側面に２極の異なる磁極を有するボンド磁石となる。組み合わせるボンド磁石は、互いに配向が逆になるように形成されている。つまり、図６Ｄに示すように、一方の磁石（第１のボンド磁石１００Ａ）は下面１２にＳ極、側面１３にＮ極が出るように内部の第一磁力線群を形成した場合、他方の磁石（第２のボンド磁石１００Ｂ）は上面１１にＮ極、側面１３にＳ極が出るように内部の第二磁力線群を形成する。そして、第１のボンド磁石１００Ａの下面のＳ極と、第２のボンド磁石１００Ｂの上面のＮ極を吸引力によって連結させる。これによって、第一磁力線群と第二磁力線群とが結合されて、互いの磁路が連続し、結果としてボンド磁石２００の内部の磁路を延長させて磁束を向上できる。
【００７２】
それぞれのボンド磁石１００Ａ、１００Ｂは、上述した第１の実施形態で説明した方法で形成することができる。すなわち、第１のボンド磁石１００Ａは、図３、図４等に基づいて説明した方法で製造できる。一方、配向用磁石の極性を逆にすることで、配向を逆にすることができる。つまり、配向用磁石のＮ極同士が向かい合うようにして形成したものと、Ｓ極同士が向かい合うようにして形成したものを用いれば、第２のボンド磁石１００Ｂを製造できる。
【００７３】
このときのボンド磁石２００のＶＩＣ−ＶＩＣ線断面における磁粉粒子の磁化容易軸の配向状態を図６Ｃに示す。側面の作用面（Ｓａ）に隣接する面（上面及び下面：Ｓｂ）を組み合わせることにより、作用面（Ｓａ）に２極の磁極を持つ磁石が得られる。また、Ｓｂ面においては磁極の異なる成形品同士を組み合わせるだけなので容易に組み合わせることができる。このように組み合わせることにより、２つの磁石の間で磁路が伸び、表面磁束密度が大幅に向上することに加え、作用面以外からの漏れ磁束密度も小さくすることができる。
【００７４】
さらに、図６Ｅに示すボンド磁石２００’のように、２つのボンド磁石を結合させたボンド磁石の磁束線の方向を、図６Ｄとは逆向きに構成することもできる。この例では、図６Ｄの上下を反転させて、上側に第２のボンド磁石１００Ｂを、下側に第１のボンド磁石１００Ａを配置し、第２のボンド磁石１００Ｂの結合面であるＮ極面と第１のボンド磁石１００Ａの結合面であるＳ極面とが向かい合うように配置することで、結合面において互いの磁路を結合して延長し、その結果側面側に表出された磁極の表面磁束密度を向上できる。
【００７５】
特に、以上のような結合面を平板状とし、側面を磁極面とする構成では、面積の相対的に大きい平面状の結合面の磁束を、面積の相対的に小さい側面側の磁極に集中させることで、磁束を収束させた収束配向を実現し、磁極の磁束密度を効果的に向上できる。すなわち図１Ｂや図６Ｄに示すように、作用面における磁力線同士の間隔ａ’を、非作用面における同じ磁力線同士の間隔ｂ’よりも狭くすることで、収束配向が実現される。ここでａ’＜ｂ’は、磁束密度の大小にも繋がり、磁路を直線状から折曲させることで長くして磁力を向上させる極配向を採用したことと相俟って、高い表面磁束密度を実現できる。
＜第４の実施形態＞
【００７６】
第４の実施形態は、図７Ａ、図７Ｂに示すように、第３の実施形態のボンド磁石２００の周囲に円筒状（リング状）ボンド磁石７００を配置し、界磁ユニット８００とするものである。
【００７７】
本実施形態に用いる円筒状ボンド磁石７００は、円柱状のボンド磁石２００と同じように、２つの円筒状ボンド磁石６００Ａ、６００Ｂを連結させてその側面（リングの内周面）に２極の異なる磁極を有している。このような円柱状のボンド磁石２００と、円筒状のボンド磁石７００を作用面となる側面が空隙を介して向かい合うように配置する。このとき、円柱状ボンド磁石と円筒状ボンド磁石の側面の磁極は、異なる磁極同士が向かい合うように配置される。この空隙は、例えば０．５〜４．０ｍｍとすることができる。
【００７８】
このように形成された磁気回路は、界磁ユニット内の閉磁気回路を永久磁石のみで形成しており、磁気回路で得られる磁気空隙の磁束密度を向上できる。さらに、本実施形態では扁平形状で厚みの薄い側面に磁束線を集束させて作用面に配向させているので、薄型であっても磁束密度の高い界磁ユニットを形成することができる。
【００７９】
次に、円筒状ボンド磁石７００の製造方法について説明する。
【００８０】
図８は、本実施形態に係る円筒状ボンド磁石７００を形成する一方の円筒状のボンド磁石６００Ａの磁気回路装置４００である。磁気回路装置４００は、第１の実施形態と同様に反発磁界を利用したものであり、ヨーク１６ａ、１６ｂを挟んで配向用磁石１４ａ、１４ｂが同極同士向かい合うように配置されている。
【００８１】
円筒状のキャビティ２０（なお、キャビティを画定するボンド磁石成形用金型の図示は省略している。）であって、成形品の作用面となる円筒の内周側には、円柱状の比透磁率が１００〜１００００００のヨーク１６ｃが設置されており、その上方に配向用磁石１４ｂが配置されている。そして、ヨーク１６ｃを挟んで配向用磁石１４ｂと反対側に配向用磁石１４ａが配置されている。さらに、円筒状ボンド磁石の下面となる位置にも、配向用磁石１４ｃが配置されている。これによりキャビティ２０内部には、図中の破線に示すように、Ｎ−Ｓの磁力線が形成される。また、配向用磁石１４ａ、１４ｂの向きを変え、上述した第３の実施形態と同様に配向が逆となった組み合わせ用のボンド磁石６００Ｂを作成し、得られた円筒状ボンド磁石６００Ｂの上面と円筒状ボンド磁石６００Ａの下面を連結させることで、側面に２つの異なる磁極を有する円筒状ボンド磁石７００を形成する。
【００８２】
なお、本実施形態では円筒状のボンド磁石７００に替えてヨークを用いて界磁ユニットを形成することもできる。
【００８３】
本実施形態のような円筒状ボンド磁石７００を用いることにより、空隙の磁束密度が高くなることに加え、ヨークと永久磁石にて構成する界磁ユニットに比べると、空隙部における磁束密度のバラつきを抑制することができる。これは、ヨークと空気の透磁率の差が大きいのに比べ、磁石と空気の透磁率がほぼ同じであることによる。
【実施例】
【００８４】
以下、実施例について説明するが、本発明はこれに限定されるものではない。
＜実施例１＞
【００８５】
第１の実施形態で説明した図３の磁気回路装置１２０を用い、射出成形で円柱状ボンド磁石を形成する。ヨーク１６として、比透磁率が３８０のヨークを設置し、キャビティの高さ（すなわち作用面である側面１３の高さ）Ｔ2を３ｍｍとし、上面及び下面（Ｓｂ）の直径を９ｍｍとして、（Ｓｂ／Ｓａ）が０．７５となるように設定する。
【００８６】
配向用磁石１４ａ、１４ｂとして円柱状の焼結Ｎｄ−Ｆｅ−Ｂ磁石を使用し、磁性材料として粒径約３μｍのＳｍ−Ｆｅ−ＮとＮｄ−Ｆｅ−Ｂの混合粉、樹脂としてポリアミド１２を使用する。配向用磁石１４ａ、１４ｂは、円柱の高さを１５ｍｍとし、直径をそれぞれ６．９ｍｍ、１２．９ｍｍ、１８．９ｍｍ、２７．９ｍｍとする。
【００８７】
射出成形時のバレル温度は２６０℃、ノズル温度は２８０℃、金型温度は９０℃に設定して射出成形で実施例１の円柱状ボンド磁石を得る。
＜実施例２〜４＞
【００８８】
実施例１において、Ｓｂ面の直径をそれぞれ１５ｍｍ、２１ｍｍ、３０ｍｍとする以外は同様にしてボンド磁石を射出成形する。
＜実施例５〜８＞
【００８９】
図３の磁気回路装置１２０に替えて図４の磁気回路装置１３０を用いる。配向用磁石は、円柱状の焼結Ｎｄ−Ｆｅ−Ｂ磁石を用い、径方向に４５度ずつ８等分に分割されてなる。各磁石の軸方向に対する配向方向θは３４度とされている。
【００９０】
キャビティの高さ（すなわち作用面である側面１３の高さ）Ｔ2を３ｍｍに固定し、Ｓｂの直径をそれぞれ９ｍｍ、１５ｍｍ、２１ｍｍ、３０ｍｍとする。
【００９１】
配向用磁石１５ａ、１５ｂは、円柱の高さを１５ｍｍとし、直径をそれぞれ６．９ｍｍ、１２．９ｍｍ、１８．９ｍｍ、２７．９ｍｍとする。
【００９２】
それ以外は実施例１と同様にしてボンド磁石を射出成形する。
＜比較例１〜５＞
【００９３】
比較例１〜５として、実施例１の図３の磁気回路装置１２０に替えて図９に示す従来の磁気回路装置５００を用い、Ｓｂの直径をそれぞれ３ｍｍ、９ｍｍ、１５ｍｍ、２１ｍｍ、３０ｍｍとする。配向用磁石１４は円柱状の焼結Ｎｄ−Ｆｅ−Ｂ磁石を用い、円柱の高さを１５ｍｍとし、直径をそれぞれ０．９ｍｍ、６．９ｍｍ、１２．９ｍｍ、１８．９ｍｍ、２７．９ｍｍとする。
【００９４】
それ以外は実施例１と同様にしてボンド磁石を射出成形する。
＜比較例６＞
【００９５】
実施例１〜４で用いた磁気回路装置１２０を用い、Ｓｂの直径を３ｍｍとし、配向用磁石１４の直径を０．９ｍｍとする以外は実施例１と同様にしてボンド磁石を射出成型する。
＜比較例７＞
【００９６】
実施例５〜８で用いた磁気回路装置１３０を用い、Ｓｂの直径を３ｍｍとし、配向用磁石１５の直径を０．９ｍｍとする以外は実施例５と同様にしてボンド磁石を射出成型する。
【００９７】
以上の実施例１〜８及び比較例１〜７の磁粉粒子の磁化容易軸の配向状態を示す図（Ｆｌｕｘライン）及び側面１３（作用面）の表面磁束密度を表２に示す。
【００９８】
【表２】
2019149576.tif 000004
【００９９】
表２より明らかなように、実施例に係るボンド磁石は、ボンド磁石の下面から側面に向かって磁力線が集束して配向しているので、表面磁束密度が向上している。特に、（Ｓｂ／Ｓａ）の面積比が大きい磁石においては、表面磁束密度の大幅な向上が認められる。
＜実施例９〜１１＞
【０１００】
比較例２、実施例１、実施例５の磁石を第３の実施形態で説明したように、それぞれ２つ組み合わせたものを実施例９〜１１とし、作用面（Ｓａ）の表面磁束密度とＳｂ面と逆面の漏れ磁束密度を表３に示す。これらの磁束密度はマグネットアナライザーにて測定する。
【０１０１】
【表３】
2019149576.tif 000005
【０１０２】
扁平状の２つの磁石を組み合わせることで、表面磁束密度が大幅に向上し、作用面以外からの漏れ磁束密度も小さくなっていることがわかる。
【０１０３】
また、上記磁石に用いた磁化容易軸の配向方向の測定結果を下記表４に示す。磁化容易軸の配向方向は、図１ＡのＩＢ−ＩＢ線断面に試料を１ｍｍ厚にスライスしたものを、さらに１ｍｍ角に細切れにし、磁気振動計を用いてその方向を測定する。表４に示すように、比較例４では曲率半径Ｒが一定のため、上面へ漏れ磁束が発生してしまうが、実施例３及び７では下面の中心から曲率半径Ｒが連続的に変化し、側面（作用面）付近では曲率半径Ｒが∞に近付いている。そのため、作用面での表面磁束密度が飛躍的に増加する。
【０１０４】
【表４】
2019149576.tif 000006
＜実施例１２〜１４＞
【０１０５】
実施例９〜１１の磁石と、円筒状の磁石を組み合わせて界磁ユニットとする。円筒状ボンド磁石は、第４の実施形態で説明したように形成し、同様に円柱状ボンド磁石と組み合わせる。
【０１０６】
円筒状のボンド磁石６００を成形する際に用いる配向用磁石の寸法は、配向用磁石１４ａが円柱の高さ１５ｍｍ、直径が１９．２ｍｍ、配向用磁石１４ｂが円柱の高さ１５ｍｍ、直径が２３ｍｍ、配向用磁石１４ｃが円筒の高さ２０ｍｍ、外周の直径が３５ｍｍ、内周の直径が２３ｍｍである。配向用磁石１４ａと１４ｂに挟まれたヨーク１６の寸法は円柱の高さが３ｍｍ、直径が２３ｍｍである。このような金型で作成されたボンド磁石は、円筒状（リング状）であり、その寸法が外周の直径２９ｍｍ、内周の直径２３ｍｍ、円筒の高さが３ｍｍである。
【０１０７】
図７Ｂに示すように、円筒状のボンド磁石６００についても、極性を逆にして作成したものと組み合わせて、ボンド磁石７００とし、円柱状ボンド磁石２００と組み合わせて界磁ユニット８００とする。ボンド磁石２００の外側面とボンド磁石７００の内側面との間隙が１ｍｍとなるようにする。
【０１０８】
ボンド磁石２００とボンド磁石７００とは、その側面（作用面）同士にそれぞれ異なる極性が向かい合うように空隙を介して配置される。
【０１０９】
なお、配向用磁石１４ａ、１４ｂ、１４ｃとしては焼結Ｎｄ−Ｆｅ−Ｂ磁石を使用し、磁性材料として粒径約３μｍのＳｍ−Ｆｅ−ＮとＮｄ−Ｆｅ−Ｂの混合粉、樹脂としてポリアミド１２を使用する。
【０１１０】
この円筒状磁石を、それぞれ実施例９、１０、１１の円柱状磁石と組み合わせ界磁ユニットを作成し、それぞれ実施例１２、１３、１４とした。間隙中心（図７Ｂの位置Ｄ）における最大磁束密度を表５に示す。
【０１１１】
【表５】
2019149576.tif 000007
【産業上の利用可能性】
【０１１２】
本実施形態のボンド磁石及び装置は、表面磁束密度及び界磁磁場が必要とされる用途に普遍的に適用することが出来る。例えば、種々の形状に応用することによって、精密モータ用セグメント磁石、ＨＤＤ用ＶＣＭ磁石、紙幣センサー用など磁気信号を利用する各種センサー用磁石、健康器具用磁石、異物除去用装置やリニアモータ用磁石、とりわけ薄型ＴＶなどに使用するスピーカー用磁石に代表される薄型アクチュエータ用の磁石として好適に利用できる。
【符号の説明】
【０１１３】
１００、１００ａ、１００ｂ、１００ｃ、１００Ａ、１００Ｂ、２００、２００’、６００Ａ、６００Ｂ、７００  ボンド磁石
８００  界磁ユニット
１１  上面
１２  下面
１３  側面
２０  キャビティ
１２０、１３０、４００、５００  磁気回路装置
１４ａ、１４ｂ、１４ｃ、１５、１５ａ、１５ｂ  配向用磁石
１５ｃ  磁石ピース
１６、１６ａ、１６ｂ、１６ｃ  ヨーク
１８  非磁性鋼
【図１】
2019149576.tif 000008
【図２】
2019149576.tif 000009
【図３】
2019149576.tif 000010
【図４】
2019149576.tif 000011
【図５】
2019149576.tif 000012
【図６Ａ】
2019149576.tif 000013
【図６Ｂ】
2019149576.tif 000014
【図６Ｃ】
2019149576.tif 000015
【図６Ｄ】
2019149576.tif 000016
【図６Ｅ】
2019149576.tif 000017
【図７】
2019149576.tif 000018
【図８】
2019149576.tif 000019
【図９】
2019149576.tif 000020